(57)【要約】【課題】燃料電池用セルにおいて、セル出力電圧をより向上させることである。【解決手段】電解質膜１２と、電解質膜１２のカソード側に積層されるカソード触媒層１６と、電解質膜１２のアノード側に積層され、保水材３０を含有するアノード触媒層１４と、を含む膜電極接合体２６を備え、アノード触媒層１４は、燃料ガスの供給側に積層されるガス供給側領域層３２と、燃料ガスの排出側に積層されるガス排出側領域層３４と、ガス供給側領域層３２とガス排出側領域層３４との間に積層される中間領域層３６と、を有する燃料電池用セル１０であって、ガス排出側領域層３４と中間領域層３６とは、ガス供給側領域層３２より保水材３０の含有率が大きい。【選択図】図２
2008262715.tif 000002
【特許請求の範囲】
【請求項１】
電解質膜と、
電解質膜のカソード側に積層されるカソード触媒層と、
電解質膜のアノード側に積層され、保水材を含有するアノード触媒層と、
を含む膜電極接合体を備え、
アノード触媒層は、
燃料ガスの供給側に積層される第１領域層と、
燃料ガスの排出側に積層される第２領域層と、
第１領域層と第２領域層との間に積層される第３領域層と、を有する、
燃料電池用セルであって、
第２領域層と第３領域層とは、第１領域層より保水材の含有率が大きいことを特徴とする燃料電池用セル。
【請求項２】
請求項１に記載の燃料電池用セルであって、
第２領域層は、第３領域層より保水材の含有率が大きいことを特徴とする燃料電池用セル。
【請求項３】
請求項１または２に記載の燃料電池用セルであって、
第２領域層における保水材の含有率は、２質量％以上９質量％以下であり、第３領域層における保水材の含有率は、３質量％以上９質量％以下であることを特徴とする燃料電池用セル。
【請求項４】
請求項１から３のいずれか１つに記載の燃料電池用セルであって、
保水材は、多孔性親水性繊維であることを特徴とする燃料電池用セル。
【請求項５】
請求項４に記載の燃料電池用セルであって、
多孔性親水性繊維は、金繊維、白金繊維、シリカ繊維またはカーボン繊維であることを特徴とする燃料電池用セル。
【発明の詳細な説明】
【技術分野】
【０００１】
本発明は燃料電池用セルに係り、特に、電解質膜のアノード側に積層され、保水材を含有するアノード触媒層を含む膜電極接合体を備える燃料電池用セルに関する。
【背景技術】
【０００２】
燃料電池は、高効率と優れた環境特性を有する電池として近年脚光を浴びている。燃料電池は、一般的に、燃料ガスである水素に、酸化剤ガスである空気中の酸素を電気化学反応させて、電気エネルギを作りだしている。そして、水素と酸素とが電気化学反応した結果、水が生成される。
【０００３】
燃料電池の種類には、リン酸型、溶融炭酸塩型、固体電解質型、アルカリ型、固体高分子型等がある。この中でも、常温で起動しかつ起動時間が速い等の利点を有する固体高分子型の燃料電池が注目されている。このような固体高分子型の燃料電池は、移動体、例えば、車両等の動力源として用いられている。
【０００４】
固体高分子型の燃料電池は、複数の単セル、集電板、エンドプレート等を積層して組み立てられる。そして、燃料電池用セルは、電解質膜と、触媒層と、ガス拡散層と、セパレータとを含んで構成される。
【０００５】
特許文献１には、固体高分子電解質膜、その両側に設けた燃料極及び酸化剤極ならびにその外側に設けた一対の集電体を有する固体高分子電解質型の燃料電池用セルにおいて、金属酸化物の繊維からなる保水材を燃料極に設けた燃料電池用セルが示されている。
【０００６】
【特許文献１】特開２００４−２０６９１５号公報
【発明の開示】
【発明が解決しようとする課題】
【０００７】
ところで、アノード側電極では、生成した水素イオンが電解質膜中を水とともにカソード側電極へ移動することにより水分が消費される。そのため、アノード側電極には、上記のように、例えば、金属酸化物の繊維からなる保水材が添加される。
【０００８】
ここで、アノード側電極の中央部では、他の部分より発電量が多いため、水分消費量が多くなる場合がある。アノード側電極の燃料ガス排出側では、燃料ガス中に含まれる水分が結露することにより結露水がより多く生成し、燃料ガスの流れが抑制される場合がある。また、アノード側電極の燃料ガス供給側では、一般的に、発電量が他の部分より少ないので水分消費量も少なくなる。このような場合において、アノード側電極中に保水材を均一に添加すると、燃料電池用セルの出力特性が十分に得られない可能性がある。
【０００９】
そこで、本発明の目的は、セル出力特性をより向上させる燃料電池用セルを提供することである。
【課題を解決するための手段】
【００１０】
本発明に係る燃料電池用セルは、電解質膜と、電解質膜のカソード側に積層されるカソード触媒層と、電解質膜のアノード側に積層され、保水材を含有するアノード触媒層と、を含む膜電極接合体を備え、アノード触媒層は、燃料ガスの供給側に積層される第１領域層と、燃料ガスの排出側に積層される第２領域層と、第１領域層と第２領域層との間に積層される第３領域層と、を有する、燃料電池用セルであって、第２領域層と第３領域層とは、第１領域層より保水材の含有率が大きいことを特徴とする。
【００１１】
本発明に係る燃料電池用セルにおいて、第２領域層は、第３領域層より保水材の含有率が大きいことを特徴とする。
【００１２】
本発明に係る燃料電池用セルにおいて、第２領域層における保水材の含有率は、２質量％以上９質量％以下であり、第３領域層における保水材の含有率は、３質量％以上９質量％以下であることを特徴とする。
【００１３】
本発明に係る燃料電池用セルにおいて、保水材は、多孔性親水性繊維であることを特徴とする。
【００１４】
本発明に係る燃料電池用セルにおいて、多孔性親水性繊維は、金繊維、白金繊維、シリカ繊維またはカーボン繊維であることを特徴とする。
【発明の効果】
【００１５】
上記のように本発明に係る燃料電池用セルによれば、アノード触媒層の中央部では、より多くの水が供給され、アノード触媒層のガス排出側では、より多くの水が保持されるので、燃料電池用セルの出力特性をより向上させることができる。
【発明を実施するための最良の形態】
【００１６】
以下に図面を用いて本発明に係る実施の形態につき、詳細に説明する。図１は、燃料電池用セル１０の断面を示す図である。燃料電池用セル１０は、電解質膜１２と、アノード触媒層１４と、カソード触媒層１６と、アノードガス拡散層１８、カソードガス拡散層２０と、アノードセパレータ２２と、カソードセパレータ２４と、を含んで構成される。このうち電解質膜１２と、アノード触媒層１４と、カソード触媒層１６と、を一体化したものは、一般的に、膜電極接合体２６(Ｍｅｍｂｒａｎｅ  Ｅｌｅｃｔｒｏｄｅ  Ａｓｓｅｍｂｌｙ：ＭＥＡ)と呼ばれている。
【００１７】
電解質膜１２は、アノード極側で発生した水素イオンをカソード極側まで移動させる機能等を有している。電解質膜１２の材料は、化学的に安定であるフッ素系樹脂、例えば、パーフルオロカーボンスルホン酸のイオン交換膜が使用される。また、電解質膜１２には、フッ素系樹脂繊維等を上記のイオン交換膜に分散させてイオン交換膜を強化した補強膜、部分フッ素化膜、炭化水素系膜、有機無機複合膜等を用いてもよい。
【００１８】
アノード触媒層１４は、電解質膜１２のアノード側に積層され、カソード触媒層１６は、電解質膜１２のカソード側に積層される。アノード触媒層１４とカソード触媒層１６とは、アノード極側での水素の酸化反応やカソード極側での酸素の還元反応を促進する機能を有している。そして、アノード触媒層１４とカソード触媒層１６とは、触媒と触媒の担体とを含んで構成される。触媒は、反応させる電極面積を大きくするため、一般的に粒子状にして、触媒の担体に付着して使用される。触媒には、水素の酸化反応や酸素の還元反応について、小さい活性化過電圧を有する白金族元素である白金等が使用される。触媒の担体としては、カーボン材料、例えば、カーボンブラック等が使用される。また、アノード触媒層１４及びカソード触媒層１６には、高分子電解質溶液等が更に添加されてもよい。
【００１９】
アノード触媒層１４には、更に、保水材３０が含有される。アノード触媒層１４に保水材３０を含有させるのは、アノード触媒層１４では、燃料ガスの電気化学反応で生成した水素イオンが電解質膜１２中を水とともにカソード側の触媒層に移動することにより水分が消費されるので、保水材３０を添加してアノード触媒層１４の乾燥等を抑制するためである。
【００２０】
保水材３０には、多孔性親水性繊維を用いることが好ましい。繊維が多孔性及び親水性であるのは、フィラー等の非多孔性繊維や疎水性繊維よりも、より多くの水分を保持できるからである。多孔性親水性繊維には、金繊維、白金繊維、または金メッキ、白金メッキ等された金属繊維等の金属多孔性親水性繊維、シリカ繊維等のセラミックス多孔性親水性繊維、またはカーボン多孔性親水性繊維等を用いることが好ましい。金属多孔性親水性繊維は、例えば、金属粉末を焼結することにより製造することができる。カーボン多孔性親水性繊維は、カーボン繊維を水蒸気中、空気中、または酸素雰囲気中で、例えば、５００℃で酸化させて腑活させることにより製造することができる。勿論、他の条件次第では、保水材３０は、上記多孔性親水性繊維に限定されることはない。
【００２１】
図２は、アノード触媒層１４の構成を示す図である。ガス供給側領域層３２は、燃料ガスの供給側に積層され、第１領域層としての機能を有している。ガス排出側領域層３４は、燃料ガスの排出側に積層され、第２領域層としての機能を有している。中間領域層３６は、ガス供給側領域層３２とガス排出側領域層３４との間に積層され、第３領域層としての機能を有している。ガス供給側領域層３２と、ガス排出側領域層３４と、中間領域層３６とは、アノード触媒層１４の全面積に対して、例えば、各々３分の１とすることができる。勿論、ガス供給側領域層３２と、ガス排出側領域層３４と、中間領域層３６とは、同一面積に限定されることなく、各々異なる面積としてもよい。
【００２２】
中間領域層３６とガス排出側領域層３４とは、ガス供給側領域層３２よりも保水材３０の含有率が大きくなるように、保水材３０が添加される。また、中間領域層３６とガス排出側領域層３４とにのみ保水材３０を含有させてもよい。
【００２３】
ガス供給側領域層３２では、燃料ガスが最適反応温度に十分達していない等により発電量が他の領域層３４、３６より少ないので、水分消費量が他の領域層３４、３６より少なくなるからである。また、ガス供給側領域層３２では、一般的に、乾燥した燃料ガスが供給されるため、結露水等は殆ど生成されないからである。
【００２４】
これに対して、中間領域層３６は、他の領域層３２、３４より発電量が多いため、水分消費量が他の領域層３２、３４より多くなる。そのため、中間領域層３６では、保水材３０の含有率をガス供給側領域層３２より大きくすることにより、保水材３０で保持された水を供給して乾燥を抑えることができる。また、ガス排出側領域層３４では、燃料ガスに含まれる水分の結露により結露水がより多く生成されるため、燃料ガスの流れが抑制される。そのため、ガス排出側領域層３４では、保水材３０の含有率をガス供給側領域層３２より大きくすることで、結露水を保水材３０で保持することができる。
【００２５】
このように、発電量が少ないガス供給側領域層３２では保水材３０の含有量をより少なくし、発電量がより多い中間領域層３６や、結露水がより多く生成するガス排出側領域層３４では保水材３０の含有量をより大きくすることにより、中間領域層３６での乾燥が抑えられ、ガス排出側領域層３４での燃料ガスの流れの停滞を解消することができる。
【００２６】
ガス排出側領域層３４は、中間領域層３６よりも保水材３０の含有率が大きくなるように、保水材３０が添加されることが好ましい。
【００２７】
ガス排出側領域層３４には、燃料ガスに含まれる水分の結露により結露水がより多く生成されるため、保水材３０をより多く含有することにより、より多くの水分を保持できる。それにより、ガス排出側領域層３４の水分量と、中間領域層３６の水分量との差が大きくなるので、ガス排出側領域層３４に含有された保水材３０で保持された水分は、水分の消費量が多い中間領域層３６へ、例えば、保水材３０で搬送されて移動し、アノード触媒層１４中の水分布をより均一にすることができる。
【００２８】
ガス排出側領域層３４における保水材３０の含有率は、２質量％以上９質量％以下であり、中間領域層３６における保水材３０の含有率は、３質量％以上９質量％以下であることが好ましい。
【００２９】
ガス排出側領域層３４における保水材３０の含有率が２質量％以上であるのは、保水材３０の含有率が２質量％より小さいと、水を十分に保持することができない場合があるからである。また、保水材３０の含有率が９質量％以下であるのは、保水材３０の含有率が９質量％より大きいと、ガス排出側領域層３４に含まれる触媒の含有率が小さくなり、セル出力電圧が低下する場合があるからである。勿論、他の条件次第では、ガス排出側領域層３４における保水材３０の含有率は、上記範囲に限定されることはない。
【００３０】
中間領域層３６における保水材３０の含有率が３質量％以上であるのは、保水材３０の含有率が３質量％より小さいと、中間領域層３６では水分の消費がガス排出側領域層３４よりも多いため、水を十分に供給することができない場合があるからである。また、保水材３０の含有率が９質量％以下であるのは、保水材３０の含有率が９質量％より大きいと、中間領域層３６に含まれる触媒の含有率が小さくなり、セル出力電圧が低下する場合があるからである。勿論、他の条件次第では、中間領域層３６における保水材３０の含有率は、上記範囲に限定されることはない。
【００３１】
アノード触媒層１４は、白金等の触媒と、カーボン材等の触媒担体と、高分子電解質溶液（イオノマー）と、多孔性親水性繊維等の保水材３０と、を混合して作製した触媒ペーストまたは触媒インク等を、塗布法等で電解質膜１２のアノード側に塗布することにより形成することができる。
【００３２】
ここで、触媒ペーストとして、例えば、ガス供給側領域層３２を形成するガス供給側領域層形成用触媒ペーストと、ガス排出側領域層３４を形成するガス排出側領域層形成用触媒ペーストと、中間領域層３６を形成する中間領域層形成用触媒ペーストとが準備される。ガス排出側領域層形成用触媒ペースト及び中間領域層形成用触媒ペーストにおける保水材３０の含有率は、ガス供給側領域層形成用触媒ペーストにおける保水材３０の含有率より大きくなるように、各々触媒ペーストが作製される。保水材３０の含有率は、触媒と触媒担体と高分子電解質溶液と保水材３０との合計質量に対する保水材３０の質量の比で算出される。
【００３３】
そして、ガス供給側領域層形成用触媒ペーストを、電解質膜１２のガス供給側領域に塗布し、ガス排出側領域層形成用触媒ペーストを、電解質膜１２のガス排出側領域に塗布し、中間領域層形成用触媒ペーストを、電解質膜１２の中間領域に塗布することにより、アノード触媒層１４を形成することができる。勿論、アノード触媒層１４の形成方法は、上記形成方法に限定されることなく、触媒インク等を用いてスクリーン印刷法等で行ってもよい。
【００３４】
カソード触媒層１６は、白金等の触媒と、カーボン材等の触媒担体と、高分子電解質溶液（イオノマー）と、を混合して作製した触媒ペーストまたは触媒インク等を、塗布法やスクリーン印刷法等で電解質膜１２のカソード側に塗布することにより形成される。
【００３５】
再び、図１に戻り、アノードガス拡散層１８は、アノード触媒層１４に積層され、カソードガス拡散層２０は、カソード触媒層１６に積層される。アノードガス拡散層１８とカソードガス拡散層２０とは、水素等の燃料ガスや、空気等の酸化剤ガスをアノード触媒層１４またはカソード触媒層１６に各々拡散させる機能や、電子を移動させる機能等を有している。そして、アノードガス拡散層１８とカソードガス拡散層２０とには、導電性を有する材料である、例えば、カーボン繊維織布、カーボン紙等を使用することができる。
【００３６】
アノードセパレータ２２は、アノードガス拡散層１８に積層され、カソードセパレータ２４は、カソードガス拡散層２０に積層される。アノードセパレータ２２とカソードセパレータ２４とは、隣設する単セル（図示せず）における燃料ガスと酸化剤ガスとを分離する機能を有している。また、アノードセパレータ２２とカソードセパレータ２４とは、隣設する単セル（図示せず）を電気的に接続する機能を有している。
【００３７】
アノードセパレータ２２とカソードセパレータ２４とには、燃料ガスや酸化剤ガスが流れるガス流路や、単セルを冷却するＬＬＣ（Ｌｏｎｇ  Ｌｉｆｅ  Ｃｏｏｌａｎｔ）や冷却水等の冷却媒体を流す冷却媒体流路等が、例えば、凹凸状に形成される。アノードセパレータ２２とカソードセパレータ２４とには、チタンやステンレス鋼等の金属材料やカーボン材料等が用いられる。アノードセパレータ２２とカソードセパレータ２４とを積層した後、外周を接着剤で接着等することにより、燃料電池用セル１０が製造される。
【００３８】
上記構成によれば、中間領域層とガス排出側領域層とは、ガス供給側領域層よりも保水材の含有率が大きいので、発電量が多く水分がより多く消費される中間領域層では保水材で保持された水分がより多く供給され、結露水が多く生成されるガス排出側領域層では保水材で結露水を保持することにより、燃料ガスの流れの停滞が抑制される。これにより、燃料電池用セルのセル出力特性をより向上させることができる。
【００３９】
また、ガス供給側領域層における保水材の含有率は、中間領域層とガス排出側領域層とにおける保水材の含有率より小さいため、保水材をアノード触媒層に均一に添加する場合よりも、保水材の使用量を抑えることができ、燃料電池用セルの製造コストをより低減することができる。
【００４０】
上記構成によれば、ガス排出側領域層は、中間領域層よりも保水材の含有率が大きいので、ガス排出側領域層で生成した結露水を保水材でより多く保持することができる。また、ガス排出側領域層の水分量は、中間領域層の水分量より多くなるため、ガス排出側領域層に含有する保水材で保持された水が、発電量が多く水分消費量が多い中間領域層へ、例えば、多孔性親水繊維等の保水材で搬送されて移動することにより、乾燥しやすい中間領域層へより多くの水が供給される。これにより、燃料電池用セルのセル出力特性をより向上させることができる。
【００４１】
上記構成によれば、ガス排出側領域層における保水材の含有率は、２質量％以上９質量％以下であり、中間領域層における保水材の含有率は、３質量％以上９質量％以下であるので、保水材により十分に水を保持した状態で、触媒の含有量減少によるセル出力電圧低下を抑制することができ、燃料電池用セルのセル出力特性をより向上させることができる。
【００４２】
上記構成によれば、保水材に多孔性親水性繊維を用いることにより、より少ない含有量で、より多くの水分を保持することができる。また、多孔性親水性繊維に金繊維、白金繊維、シリカ繊維またはカーボン繊維等を用いることにより、保水材の耐食性を向上させることができる。
（実施例）
【００４３】
複数の燃料電池用セルを製造し、セルの出力特性を評価した。
【００４４】
まず、燃料電池用セルの製造方法について説明する。電解質膜には、高分子電解質膜であるＮａｆｉｏｎ１１２（デュポン社製）を用いた。アノードガス拡散層とカソードガス拡散層には、カーボンペーパーを用いた。また、アノードセパレータとカソードセパレータには、チタン材で凹凸状に成形したチタンセパレータを用いた。電解質膜と、ガス拡散層と、セパレータとは、複数の燃料電池用セルでいずれも同一のものを使用した。
【００４５】
次に、カソード触媒層とアノード触媒層との形成方法について説明する。
【００４６】
カソード触媒層の形成は、触媒である白金と、白金を担持する炭素微粒子であるケチェンブラックＥＣ（ケチェン・ブラック・インターナショナル社製）と、高分子電解質溶液であるＳＥ２００９２（デュポン社製）とを混合して作製した触媒ペーストを用いて行った。触媒と、触媒担体と、高分子電解質溶液とは、複数の燃料電池用セルでいずれも同一のものを使用した。
【００４７】
アノード触媒層の形成は、白金と、白金を担持する炭素微粒子であるケチェンブラックＥＣ（ケチェン・ブラック・インターナショナル社製）と、高分子電解質溶液であるＳＥ２００９２（デュポン社製）と、保水材として多孔性親水性繊維であるシリカ多孔性親水性繊維とを混合して作製した触媒ペーストを用いて行った。ここで、シリカ多孔性親水性繊維には、繊維径が５μｍの繊維を使用した。
【００４８】
ここで、実施例１から実施例１２の燃料電池用セルにおいて、アノード触媒層における中間領域層と、ガス排出側領域層とで、シリカ多孔性親水性繊維の含有率を変化させた。シリカ多孔性親水性繊維の含有率は、白金と、ケチェンブラックと、高分子電解質液ＳＥ２００９２と、シリカ多孔性親水性繊維との合計質量に対するシリカ多孔性親水性繊維の質量の比で求めた。また、いずれの燃料電池用セルにおいても、ガス供給側領域層にはシリカ多孔性親水性繊維を添加しなかった。比較例１の燃料電池用セルでは、ガス供給側領域層、中間領域層及びガス排出側領域層のいずれの領域層にもシリカ多孔性親水性繊維を添加しないアノード触媒層を用いた。なお、アノード触媒層の目付けは、実施例１から実施例１２、比較例１における燃料電池用セルにおいて、いずれも０．６ｍｇ／ｃｍ2とした。
【００４９】
実施例１の燃料電池用セルでは、中間領域層におけるシリカ多孔性親水性繊維の含有率を３質量％とし、ガス排出側領域層におけるシリカ多孔性親水性繊維の含有率を２質量％とした。実施例２の燃料電池用セルでは、中間領域層におけるシリカ多孔性親水性繊維の含有率を５質量％とし、ガス排出側領域層におけるシリカ多孔性親水性繊維の含有率を２質量％とした。実施例３の燃料電池用セルでは、中間領域層におけるシリカ多孔性親水性繊維の含有率を９質量％とし、ガス排出側領域層におけるシリカ多孔性親水性繊維の含有率を２質量％とした。実施例４の燃料電池用セルでは、中間領域層におけるシリカ多孔性親水性繊維の含有率を３質量％とし、ガス排出側領域層におけるシリカ多孔性親水性繊維の含有率を５質量％とした。実施例５の燃料電池用セルでは、中間領域層におけるシリカ多孔性親水性繊維の含有率を３質量％とし、ガス排出側領域層におけるシリカ多孔性親水性繊維の含有率を９質量％とした。実施例６の燃料電池用セルでは、中間領域層におけるシリカ多孔性親水性繊維の含有率を９質量％とし、ガス排出側領域層におけるシリカ多孔性親水性繊維の含有率を９質量％とした。
【００５０】
実施例７の燃料電池用セルでは、中間領域層におけるシリカ多孔性親水性繊維の含有率を２質量％とし、ガス排出側領域層におけるシリカ多孔性親水性繊維の含有率を２質量％とした。実施例８の燃料電池用セルでは、中間領域層におけるシリカ多孔性親水性繊維の含有率を２質量％とし、ガス排出側領域層におけるシリカ多孔性親水性繊維の含有率を５質量％とした。実施例９の燃料電池用セルでは、中間領域層におけるシリカ多孔性親水性繊維の含有率を３質量％とし、ガス排出側領域層におけるシリカ多孔性親水性繊維の含有率を１０質量％とした。実施例１０の燃料電池用セルでは、中間領域層におけるシリカ多孔性親水性繊維の含有率を５質量％とし、ガス排出側領域層におけるシリカ多孔性親水性繊維の含有率を１０質量％とした。実施例１１の燃料電池用セルでは、中間領域層におけるシリカ多孔性親水性繊維の含有率を１０質量％とし、ガス排出側領域層におけるシリカ多孔性親水性繊維の含有率を２質量％とした。実施例１２の燃料電池用セルでは、中間領域層におけるシリカ多孔性親水性繊維の含有率を１０質量％とし、ガス排出側領域層におけるシリカ多孔性親水性繊維の含有率を１０質量％とした。
【００５１】
高分子電解質膜Ｎａｆｉｏｎ１１２に、カソード触媒層と、ガス供給側領域層と中間領域層とガス排出側領域層とからなるアノード触媒層と、を熱プレスで形成させた後、カーボンペーパーを積層し、更に、チタンセパレータを積層して、複数の燃料電池用セルを製造した。
【００５２】
燃料電池用セルの出力特性評価を、露点温度８０℃であるフル加湿条件と、露点温度５０℃である低加湿条件とで行った。フル加湿条件では、セル温度８０℃、１．５Ａ／ｃｍ2における１０分間の平均セル電圧を測定して評価した。低加湿条件では、セル温度８０℃、１．０Ａ／ｃｍ2における１０分間の平均セル電圧を測定して評価した。また、燃料ガスには水素を使用し、酸化剤ガスには空気を使用した。
【００５３】
次に、燃料電池用セルの出力特性評価結果について説明する。表１は、燃料電池用セルの出力特性評価結果を示す表である。
【００５４】
【表１】
2008262715.tif 000003
【００５５】
フル加湿条件では、実施例１から実施例１１における燃料電池用セルの平均セル電圧は、０．３５Ｖから０．５８Ｖであり、比較例１における燃料電池用セルの平均セル電圧０．３２Ｖより高い平均セル電圧が得られた。また、低加湿条件では、実施例１から実施例１２における燃料電池用セルの平均セル電圧は、０．５２Ｖから０．６７Ｖであり、比較例１における燃料電池用セルの平均セル電圧０．５１Ｖより高い平均セル電圧が得られた。このように、中間領域層とガス排出側領域層とにシリカ多孔性親水性繊維を添加して、ガス供給側領域層よりもシリカ多孔性親水性繊維の含有率を大きくすることにより、燃料電池用セルの平均セル電圧が高くなり、セル出力特性が向上した。
【００５６】
発電量が大きい中間領域層では、水素の電気化学反応により生成した水素イオン（プロトン）が高分子電解質膜中を水とともにカソード側へ移動（電気浸透）するため水分消費量が大きくなる。実施例１から実施例１２における燃料電池用セルの中間領域層には、シリカ多孔性親水性繊維が含有されているので、発電中にシリカ多孔性親水性繊維で保持された水が中間層領域に供給される等により乾燥が抑制される。
【００５７】
また、結露水が多いガス排出側領域層では、結露水により燃料ガスである水素の流れが抑えられる。実施例１から実施例１２における燃料電池用セルのガス排出側領域層には、シリカ多孔性親水性繊維が含有されているので、シリカ多孔性親水性繊維で結露水を保持することができ、水素の流れの停滞が解消される。上記理由等により、実施例１から実施例１２における燃料電池用セルでは、比較例１における燃料電池用セルよりも平均セル電圧が高くなり出力特性が向上した。
【００５８】
フル加湿条件では、実施例１から実施例６における燃料電池用セルの平均セル電圧は、０．５４Ｖから０．５８Ｖであり、実施例７から実施例１２における燃料電池用セルの平均セル電圧は、０．３０Ｖから０．４５Ｖであった。また、低加湿条件では、実施例１から実施例６における燃料電池用セルの平均セル電圧は、０．５８Ｖから０．６７Ｖであり、実施例７から実施例１２における燃料電池用セルの平均セル電圧は、０．５２Ｖから０．５４Ｖであった。このように、ガス排出側領域層におけるシリカ多孔性親水性繊維の含有率を、２質量％以上９質量％以下とし、中間領域層におけるシリカ多孔性親水性繊維の含有率を、３質量％以上９質量％以下とすることにより、燃料電池用セルの平均セル電圧が高くなり、セル出力特性が向上した。
【００５９】
実施例１から実施例６における燃料電池用セルの中間領域層では、シリカ多孔性親水性繊維の含有量が３質量％以上であり、実施例７及び実施例８におけるシリカ多孔性親水性繊維の含有量である２質量％より大きいので、実施例１から実施例６における燃料電池用セルの中間領域層では、シリカ多孔性親水性繊維からより多くの水が供給された。また、実施例１から実施例６における燃料電池用セルの中間領域層では、シリカ多孔性親水性繊維の含有量が９質量％以下であり、実施例１１及び実施例１２におけるシリカ多孔性親水性繊維の含有量である１０質量％より小さいので、実施例１から実施例６における燃料電池用セルの中間領域層では、実施例１１及び実施例１２よりも触媒である白金の含有量が多くなり、水素イオン（プロトン）の生成量が増加した。
【００６０】
また、実施例１から実施例６における燃料電池用セルのガス排出側領域層では、シリカ多孔性親水性繊維の含有量が９質量％以下であり、実施例９、実施例１０及び実施例１２におけるシリカ多孔性親水性繊維の含有量である１０質量％より小さいので、実施例１から実施例６における燃料電池用セルのガス排出側領域層では、実施例９、実施例１０及び実施例１２よりも触媒である白金の含有量が多くなり、水素イオン（プロトン）の生成量が増加した。上記理由等により、実施例１から実施例６における燃料電池用セルでは、実施例７から実施例１２における燃料電池用セルよりも平均セル電圧が高くなり、セル出力特性が向上した。
【００６１】
フル加湿条件では、実施例１から実施例３における燃料電池用セルの平均セル電圧は、０．５４Ｖから０．５５Ｖであり、実施例４及び実施例５における燃料電池用セルの平均セル電圧は、０．５８Ｖであった。また、低加湿条件では、実施例１から実施例３における燃料電池用セルの平均セル電圧は、０．５９Ｖから０．６２Ｖであり、実施例４及び実施例５における燃料電池用セルの平均セル電圧は、０．６６Ｖから０．６７Ｖであった。このように、ガス排出側領域層におけるシリカ多孔性親水性繊維の含有率を、中間領域層におけるシリカ多孔性親水性繊維の含有率より大きくすることにより、燃料電池用セルの平均セル電圧が高くなり、出力特性が向上した。
【００６２】
実施例４及び実施例５における燃料電池用セルにおいて、中間領域層ではシリカ多孔性親水性繊維含有率は３質量％であり、ガス排出側領域層ではシリカ多孔性親水性繊維含有率は５質量％から９質量％であるので、ガス排出側領域層は、中間領域層よりシリカ多孔性親水性繊維の含有率が大きい。これに対して、実施例１から実施例３における燃料電池用セルにおいて、中間領域層ではシリカ多孔性親水性繊維含有率は３質量％から９質量％であり、ガス排出側領域層ではシリカ多孔性親水性繊維含有率は２質量％であるので、ガス排出側領域層は、中間領域層よりシリカ多孔性親水性繊維の含有率が小さい。
【００６３】
実施例４及び実施例５における燃料電池用セルでは、ガス排出側領域層は、中間領域層よりシリカ多孔性親水性繊維含有率が大きいので、ガス排出領域層で保持される水分量は、中間領域層で保持される水分量よりもより多くなる。そのため、ガス排出側領域層と中間領域層との水分量の差等により、ガス排出領域層のシリカ多孔性親水性繊維で保持された水が、水分消費量が多く乾燥しやすい中間領域層へより多く移動する。ガス排出領域層のシリカ多孔性親水性繊維で保持された水は、例えば、ランダムに分散されて含有された各々シリカ多孔性親水性繊維の接触部を介して、シリカ多孔性親水性繊維中を移動し、中間領域層まで搬送される。上記理由等により、実施例４及び実施例５における燃料電池用セルでは、実施例１から実施例３における燃料電池用セルよりも平均セル電圧が高くなりセル出力特性が向上した。
【図面の簡単な説明】
【００６４】
【図１】本発明の実施の形態において、燃料電池用セルの断面を示す図である。
【図２】本発明の実施の形態において、アノード触媒層の構成を示す図である。
【符号の説明】
【００６５】
１０  燃料電池用セル、１２  電解質膜、１４  アノード触媒層、１６  カソード触媒層、１８  アノードガス拡散層、２０  カソードガス拡散層、２２  アノードセパレータ、２４  カソードセパレータ、２６  膜電極接合体、３０  保水材、３２  ガス供給側領域層、３４  ガス排出側領域層、３６  中間領域層。
【図１】
2008262715.tif 000004
【図２】
2008262715.tif 000005